ОТВЕРЖДАЕМАЯ КОМПОЗИЦИЯ, СОДЕРЖАЩАЯ ПОЛИИЗОЦИАНАТНУЮ КОМПОЗИЦИЮ

1. Отверждаемая композиция, которая является стабильной до 40ºC и пригодна для изготовления содержащего полиизоцианурат материала путем обеспечения взаимодействия указанной отверждаемой композиции при повышенной температуре свыше 50ºC и наиболее предпочтительно свыше 80ºC, указанная отверждаемая композиция получена способом, включающим объединение и смешивание:
- полиизоцианатной композиции, включающей соединение, содержащее группу, имеющую структуру -CO-NH-CO-, в таком количестве, что отношение числа -CO-NH-CO- групп к числу изоцианатных групп составляет не более 1, предпочтительно не более 0,01, более предпочтительно не более 0,0015, и
- галогенида лития, и
- соединения мочевины, имеющего среднюю молекулярную массу 500-15000 и необязательно содержащего биуретовые группы, и
- эпоксидной смолы,
где число молей галогенида лития на изоцианатный эквивалент изменяется в диапазоне 0,0001-0,04, и число эквивалентов мочевина + биурет на изоцианатный эквивалент изменяется в диапазоне 0,0001-0,4, и число эпоксидных эквивалентов на изоцианатный эквивалент изменяется в диапазоне 0,003-1.
2. Отверждаемая композиция по п. 1, где полиизоцианатная композиция имеет изоцианатное значение от 10 до 48 массовых % и предпочтительно от 20 до 33 массовых %.
1
2
1
2
3
4
3
4
1
2
1
2
3. Отверждаемая композиция по п. 1, где соединение, содержащее группу, имеющую структуру -CO-NH-CO-, отвечает структуре R-CO-NH-CO-R, в которой каждый из R и R независимо выбирают из 1) водорода (-H), 2) -NRR, 3) гидрокарбила, содержащего 1-100 атомов углерода и необязательно включающего гидроксильные, простые эфирные, галогеновые, карбоксильные, кислородные, изоцианатные и/или амино- группы, где R и R независимо друг от друга выбирают из водородных, гидроксильных, галогеновых и гидрокарбильных групп, указанные гидрокарбильные группы содержат 1-20 атомов углерода и необязательно включают гидроксильные, простые эфирные, галогеновые, карбоксильные, изоцианатные и/или амино- группы, где R и R могут быть связаны друг с другом, по существу образуя циклическую структуру, содержащую -CO-NH-CO- группу, и где гидрокарбильные группы в соединениях, отвечающих формуле R-CO-NH-CO-R, могут представлять собой комбинацию из линейных, разветвленных, насыщенных, ненасыщенных, циклических и/или нециклических алифатических, ароматических или аралифатических гидрокарбилов, и смеси таких соединений.
2
4. Отверждаемая композиция по п. 1, где соединение, содержащее группу, имеющую структуру -CO-NH-CO-, отвечает соединению, содержащему -CO-NH-CO-NH- группу, которая является продуктом взаимодействия соединения, содержащего карбоксамидную группу, имеющую структуру -CO-NH, и полиизоцианатного соединения, содержащего реакционноспособную NCO группу.
6
7
5. Отверждаемая композиция по п. 1, где соединение, содержащее группу, имеющую структуру -CO-NH-CO-, соответствует R-CO-NH-CO-NH-R, и где
2
6
6
8
9
10
2
8
9
10
- соединение, содержащее карбоксамидную группу, соответствует NH-CO-R, и где R означает 1) водород (-H), 2) -NRR, 3) гидрокарбил, содержащий 1-20 атомов углерода и необязательно включающий гидроксильные, простые эфирные, галогеновые и/или амино- группы, или 4) -R-CO-NH, где R и R независимо друг от друга выбирают из водородных, гидроксильных, галогеновых и гидрокарбильных групп, где указанные гидрокарбильные группы содержат 1-10 атомов углерода и необязательно содержат гидроксильные, простые эфирные, галогеновые и/или амино- группы, и где R означает бивалентный углеводородный радикал, содержащий до 8 атомов углерода, и смеси эти карбоксамидов, и
7
7
- соединение, содержащее реакционноспособную NCO группу, соответствует R-NCO, и где R выбирают из водородных и гидрокарбильных групп, указанные гидрокарбильные группы содержат 1-20 атомов углерода и необязательно включают гидроксильные, простые эфирные, галогеновые, карбоксильные, изоцианатные и/или амино- группы, и где указанные гидрокарбильные группы могут представлять собой комбинацию из линейных, разветвленных, насыщенных, ненасыщенных, циклических и/или нециклических алифатических, ароматических или аралифатических гидрокарбилов, и смеси таких соединений.
6
7
2
6. Отверждаемая композиция по п. 1, где соединение, содержащее -CO-NH-CO- группу, соответствует R-CO-NH-CO-NH-R, которую изготавливают добавлением соединения, содержащего карбоксамидную группу, имеющую структуру -CO-NH, к
6
7
полиизоцианатной композиции и обеспечением взаимодействия смеси с образованием соединения, соответствующего R-CO-NH-CO-NH-R в полиизоцианатной композиции.
6
7. Отверждаемая композиция по п. 6, где R выбирают из
8
9
8
9
1) -NRR, 2) алкила, содержащего 1-10 атомов углерода и необязательно включающего 1-3 гидроксильных и/или простых эфирных группы, 3) фенила или 4) толила, где R и R независимо друг от друга выбирают из водорода, гидрокси, фенила, толила и алкила с 1-6 атомами углерода и необязательно содержащего гидроксильную и/или простую эфирную группу, и смесей таких соединений.
1
2
8. Отверждаемая композиция по п. 3, где R и R вместе с -CO-NH-CO- группой могут образовывать 4-12- членную циклическую структуру, содержащую -CO-NH-CO- группу.
9. Отверждаемая композиция по п. 1, где соединение мочевины не содержит других изоцианат-реакционноспособных групп, кроме мочевинных групп, и где число эквивалентов мочевина + биурет на изоцианатный эквивалент составляет 0,001-0,2, и где соединение мочевины было получено взаимодействием метилендифенилдиизоцианата или полиизоцианата, содержащего метилендифенилдиизоцианат, или смеси таких полиизоцианатов с полиоксиалкиленмоноамином, содержащим оксипропиленовые группы в количестве по меньшей мере 50 массовых % из расчета на общую массу молекулы моноамина и имеющим среднюю молекулярную массу 200-3000, и где амин является первичным амином, и где число эквивалентов мочевина + биурет на моль галогенида лития составляет 0,5-60.
10. Отверждаемая композиция по п. 1, где композиция включает толуолдиизоцианат, метилендифенилдиизоцианат или полиизоцианатную композицию, содержащую метилендифенилдиизоцианат, или смесь таких полиизоцианатов.
11. Отверждаемая композиция по п. 1, где количество галогенида лития составляет 0,00015-0,025 молей на изоцианатный эквивалент.
12. Отверждаемая композиция по п. 1, где галогенид лития представляет собой хлорид лития.
13. Применение полиизоцианатной композиции, включающей соединение, содержащее группу, имеющую структуру -CO-NH-CO-, в таком количестве, что отношение числа -CO-NH-CO- групп к числу изоцианатных групп составляет не более 1, предпочтительно не более 0,01, более предпочтительно не более 0,0015, для улучшения срока годности отверждаемой полиизоцианатной композиции.
14. Способ изготовления отверждаемой композиции по пп. 1-12 путем объединения и смешивания полиизоцианатной композиции, включающей соединение, содержащее группу, имеющую структуру -CO-NH-CO-, в таком количестве, что отношение числа -CO-NH-CO- групп к числу изоцианатных групп составляет не более 1, предпочтительно не более 0,01, более предпочтительно не более 0,0015, галогенида лития, и соединения мочевины, имеющего среднюю молекулярную массу 500-15000 и необязательно содержащего биуретовые группы, и эпоксидной смолы, где число молей галогенида лития на изоцианатный эквивалент изменяется в диапазоне 0,0001-0,04, и число эквивалентов мочевина + биурет на изоцианатный эквивалент изменяется в диапазоне 0,0001-0,4, и
число эпоксидных эквивалентов на изоцианатный эквивалент изменяется в диапазоне 0,003-1.
15. Содержащий полиизоцианурат материал, изготовленный путем обеспечения взаимодействия отверждаемой композиции по пп. 1-12 при повышенной температуре свыше 50ºC и наиболее предпочтительно свыше 80ºC.
16. Содержащий полиизоцианурат материал, получаемый обеспечением взаимодействия отверждаемой композиции по пп. 1-12 при повышенной температуре свыше 50ºC и наиболее предпочтительно свыше 80ºC.
17. Способ изготовления содержащего полиизоцианурат материала по пп. 15-16 путем обеспечения взаимодействия отверждаемой композиции по пп. 1-12 при повышенной температуре свыше 50ºC и наиболее предпочтительно свыше 80ºC.